(57)【特許請求の範囲】
【請求項１】
有機半導体材料を溶媒に含有させた有機半導体層形成用溶液に対して撥液性がある撥液部を有する基体と、前記基体上に形成されたソース電極及びドレイン電極と、前記基体の撥液部の一部上に形成された遮蔽層とを有し、前記ソース電極及び前記ドレイン電極に金又は／及び白金が含まれている有機半導体素子用基板上に、前記有機半導体素子用基板のソース電極及びドレイン電極が形成されている側から、紫外線又は含酸素プラズマを前記有機半導体素子用基板に照射して、前記遮蔽層を用いることで、前記基体の撥液部の一部を前記有機半導体層形成用溶液に対して親液性がある親液部にパターン状に変性する有機半導体素子用基板の形成工程と、
前記遮蔽層を前記有機半導体素子用基板の基体上から除去し、前記有機半導体素子用基板上に前記有機半導体層形成用溶液を塗布し、前記ソース電極及び前記ドレイン電極に接する有機半導体層を形成する有機半導体層の形成工程と、を有する有機半導体素子の製造方法。
【請求項２】
有機半導体材料を溶媒に含有させた有機半導体層形成用溶液に対して撥液性がある撥液部を有する基体と、前記基体上に形成されたソース電極及びドレイン電極と、前記基体の撥液部の一部上に形成された遮蔽層とを有し、前記ソース電極及び前記ドレイン電極の両方または一方に酸化還元電位が銀以下の金属が含まれている有機半導体素子用基板上に、酸素を含む雰囲気下で、前記有機半導体素子用基板のソース電極及びドレイン電極が形成されている側から、紫外線又は含酸素プラズマを前記有機半導体素子用基板に照射して、前記遮蔽層を用いることで、前記基体の撥液部の一部を前記有機半導体層形成用溶液に対して親液性がある親液部にパターン状に変性する有機半導体素子用基板の形成工程と、
前記ソース電極及び前記ドレイン電極に含まれている酸化還元電位が銀以下の金属を還元するソース電極及びドレイン電極の還元工程と、
前記遮蔽層を前記有機半導体素子用基板の基体上から除去し、前記有機半導体素子用基板上に前記有機半導体層形成用溶液を塗布し、前記ソース電極及び前記ドレイン電極に接する有機半導体層を形成する有機半導体層の形成工程と、を有する有機半導体素子の製造方法。
【発明の詳細な説明】
【技術分野】
【０００１】
本発明は、有機半導体素子の製造方法に関するものである。
【背景技術】
【０００２】
従来、有機半導体素子の製造方法として種々の手法が各種提案されている。
【０００３】
特に、有機半導体をパターニングする手法としては、液体に対する表面の濡れ性が異なるパターンを形成して有機半導体をパターニングする手法が提案されている。
【０００４】
例えば、基板上に透明導電膜をパターン状に形成し、透明導電膜の開口部に、液状薄膜材料に対する表面の濡れ性が光照射によって変化する材料を用いて絶縁膜を形成し、透明導電膜および絶縁膜の一部にフォトマスクを介して選択的に光照射して絶縁膜表面の光照射領域の液状薄膜材料に対する濡れ性を高くし、透明導電膜および絶縁膜の光照射領域上に液状薄膜材料を付与して薄膜をパターン状に形成する方法が提案されている（特許文献１参照）。この方法によれば、絶縁膜への光照射によって、液状薄膜材料に対する濡れ性の異なる領域を膜表面に形成し、この膜表面の濡れ性の差異を利用して、高い精度で効率良く薄膜をパターン状に形成することができる。
【先行技術文献】
【特許文献】
【０００５】
【特許文献１】特開２００４−２８８４６９号公報
【発明の概要】
【発明が解決しようとする課題】
【０００６】
特許文献１に記載の方法に関して、光照射による濡れ性変化は絶縁膜近傍における酸素の活性種と絶縁膜表面との反応による効果が大きく、真空紫外領域の光が好ましいとされている。また、光照射する際に基板とフォトマスクとを密着させると最も高い精度が得られるが、密着させるとフォトマスクが傷つけられたり汚染されたりするので、基板とフォトマスクとの間隙を可能な限り小さくすることが好ましいとされている。しかしながら、基板とフォトマスクとの間に空間があると、真空紫外線を照射した際に酸素の活性種が真空紫外線が照射されていない領域にも回りこみ、パターンがぼやけて精度が落ちるという問題がある。そこで、フォトマスクを採用しなくても濡れ性の異なる領域を形成することができ、かつ、高精度で効率良く有機半導体を形成するパターニング手法が望まれている。
【０００７】
本発明は上記問題点に鑑みてなされたものであり、フォトマスクを採用しなくても濡れ性の異なる領域を形成することができ、かつ、高い精度で効率良く有機半導体をパターニングすることができる有機半導体素子の製造方法を提供することを目的とするものである。
【課題を解決するための手段】
【０００８】
本発明は、上記目的を達成するために、有機半導体材料を溶媒に含有させた有機半導体層形成用溶液に対して撥液性がある撥液部を有する基体と、前記基体上に形成されたソース電極及びドレイン電極と、前記基体の撥液部の一部上に形成された遮蔽層とを有し、前記ソース電極及び前記ドレイン電極に金又は／及び白金が含まれている有機半導体素子用基板上に、前記有機半導体素子用基板のソース電極及びドレイン電極が形成されている側から、紫外線又は含酸素プラズマを前記有機半導体素子用基板に照射して、前記基体の撥液部の一部を前記有機半導体層形成用溶液に対して親液性がある親液部に変性する有機半導体素子用基板の形成工程と、前記遮蔽層を前記有機半導体素子用基板の基体上から除去し、前記有機半導体素子用基板上に前記有機半導体層形成用溶液を塗布し、前記ソース電極及び前記ドレイン電極に接する前記有機半導体層を形成する有機半導体層の形成工程とを有する有機半導体素子の製造方法を提供する。
また本発明は、上記目的を達成するために、有機半導体材料を溶媒に含有させた有機半導体層形成用溶液に対して撥液性がある撥液部を有する基体と、前記基体上に形成されたソース電極及びドレイン電極と、前記基体の撥液部の一部上に形成された遮蔽層とを有し、前記ソース電極及び前記ドレイン電極の両方または一方に酸化還元電位が銀以下の金属が含まれている有機半導体素子用基板上に、酸素を含む雰囲気下で、前記有機半導体素子用基板のソース電極及びドレイン電極が形成されている側から、紫外線又は含酸素プラズマを前記有機半導体素子用基板に照射して、前記基体の撥液部の一部を前記有機半導体層形成用溶液に対して親液性がある親液部に変性する有機半導体素子用基板の形成工程と、前記ソース電極及び前記ドレイン電極に含まれている酸化還元電位が銀以下の金属を還元するソース電極及びドレイン電極の還元工程と、前記遮蔽層を前記有機半導体素子用基板の基体上から除去し、前記有機半導体素子用基板上に前記有機半導体層形成用溶液を塗布し、前記ソース電極及び前記ドレイン電極に接する前記有機半導体層を形成する有機半導体層の形成工程とを有する有機半導体素子の製造方法を提供する。
【発明の効果】
【０００９】
本発明においては、有機半導体素子用基板の形成工程で、基体上の撥液部の一部を親液部に変性するときに、撥液性を維持したい部分が遮蔽層で覆われていて、保護されているので、有機半導体を高い精度で効率良くパターニングすることが可能になるという効果を有する。
【図面の簡単な説明】
【００１０】
【図１】本発明の有機半導体素子の製造方法の一例（トップゲート・ボトムコンタクト型構造でソース電極及びドレイン電極が金又は白金である場合）を示す工程図である。
【図２】本発明の有機半導体素子の製造方法の一例（トップゲート・ボトムコンタクト型構造でソース電極及び前記ドレイン電極の両方または一方に酸化還元電位が銀以下の金属が含まれている場合）を示す工程図である。
【図３】本発明の有機半導体素子の製造方法の一例（ボトムゲート・ボトムコンタクト型構造でソース電極及びドレイン電極が金又は白金である場合）を示す工程図である。
【図４】本発明の有機半導体素子の製造方法の一例（ボトムゲート・ボトムコンタクト型構造でソース電極及び前記ドレイン電極の両方または一方に酸化還元電位が銀以下の金属が含まれている場合）を示す工程図である。
【発明を実施するための形態】
【００１１】
以下、本発明の有機半導体素子の製造方法について詳細に説明する。
【００１２】
本発明の有機半導体素子の製造方法は、ソース電極及びドレイン電極に金又は／及び白金が含まれている場合には有機半導体素子用基板の形成工程と有機半導体層の形成工程で少なくとも構成される。また、ソース電極及びドレイン電極の両方または一方に酸化還元電位が銀以下の金属が含まれている場合には有機半導体素子用基板の形成工程とソース電極及びドレイン電極の還元工程と有機半導体層の形成工程で少なくとも構成される。
【００１３】
ソース電極及びドレイン電極に金又は／及び白金が含まれている場合において、有機半導体素子用基板の形成工程は、有機半導体材料を溶媒に含有させた有機半導体層形成用溶液に対して撥液性がある撥液部を有する基体と、前記基体上に形成されたソース電極及びドレイン電極と、前記基体の撥液部の一部上に形成された遮蔽層とを有し、前記ソース電極及び前記ドレイン電極は金又は／及び白金が含まれている有機半導体素子用基板上に、前記有機半導体素子用基板のソース電極及びドレイン電極が形成されている側から、紫外線又は含酸素プラズマを前記有機半導体素子用基板に照射して、前記基体の撥液部の一部を前記有機半導体層形成用溶液に対して親液性がある親液部に変性するものである。また、有機半導体層の形成工程は、前記遮蔽層を前記有機半導体素子用基板の基体上から除去し、前記有機半導体素子用基板上に前記有機半導体層形成用溶液を塗布し、前記ソース電極及び前記ドレイン電極に接する前記有機半導体層を形成するものである。
【００１４】
ソース電極及びドレイン電極の両方または一方に酸化還元電位が銀以下の金属が含まれている場合において、有機半導体素子用基板の形成工程は、有機半導体材料を溶媒に含有させた有機半導体層形成用溶液に対して撥液性がある撥液部を有する基体と、前記基体上に形成されたソース電極及びドレイン電極と、前記基体の撥液部の一部上に形成された遮蔽層とを有し、前記ソース電極及び前記ドレイン電極の両方または一方に酸化還元電位が銀以下の金属が含まれている有機半導体素子用基板上に、酸素を含む雰囲気下で、前記有機半導体素子用基板のソース電極及びドレイン電極が形成されている側から、紫外線又は含酸素プラズマを前記有機半導体素子用基板に照射して、前記基体の撥液部の一部を前記有機半導体層形成用溶液に対して親液性がある親液部に変性するものである。また、ソース電極及びドレイン電極の還元工程は、前記ソース電極及び前記ドレイン電極に含まれている酸化還元電位が銀以下の金属を還元するものである。また、有機半導体層の形成工程は、前記遮蔽層を前記有機半導体素子用基板の基体上から除去し、前記有機半導体素子用基板上に前記有機半導体層形成用溶液を塗布し、前記ソース電極及び前記ドレイン電極に接する前記有機半導体層を形成するものである。
【００１５】
本発明の有機半導体素子の製造方法について図面を参照しながら説明する。
図１(1a)〜(1i)は、本発明のトップゲート・ボトムコンタクト型構造でソース電極及びドレイン電極が金又は白金である場合における有機半導体素子の製造方法の一例を示す工程図である。
【００１６】
まず、有機半導体材料を溶媒に溶解させた有機半導体層形成用溶液に対して撥液性がある撥液部を有する基体を準備する（図１(1a)）。次に、基体上に、金又は／及び白金が含まれているソース電極及びドレイン電極を形成する（図１(1b)）。次いで、基体の撥液部の一部上に遮蔽層を形成する（図１(1c)）。次いで、紫外線又は含酸素プラズマを前記有機半導体素子用基板に照射することで（図１(1d)）、基体の撥液部の一部を有機半導体層形成用溶液に対して親液性がある親液部に変性する（図１(1e)）。上記により、親液部を有する基体と遮蔽層とソース電極及びドレイン電極で構成される有機半導体素子用基板を作製する。続いて、遮蔽層を有機半導体素子用基板の撥液部上から除去する（図１(1f)）。次に、有機半導体素子用基板上に有機半導体層形成用溶液を塗布し、ソース電極及びドレイン電極に接する有機半導体層を形成する（図１(1g)）。続いて、有機半導体素子用基板に、有機半導体素子用基板のソース電極及びドレイン電極が形成されている側にゲート絶縁層材料を形成する（図１(1h)）。次に、ゲート絶縁層上に、ゲート電極を形成する（図１(1i)）。
【００１７】
図２(2a)〜(2k)は、本発明のトップゲート・ボトムコンタクト型構造でソース電極及びドレイン電極の両方または一方に酸化還元電位が銀以下の金属が含まれている場合における有機半導体素子の製造方法の一例を示す工程図である。
【００１８】
まず、有機半導体材料を溶媒に溶解させた有機半導体層形成用溶液に対して撥液性がある撥液部を有する基体を準備する（図２(2a)）。次に、基体上に両方または一方に酸化還元電位が銀以下の金属が含まれているソース電極及びドレイン電極を形成する（図２(2b)）。次いで、基体の撥液部の一部上に遮蔽層を形成する（図２(2c)）。次いで、紫外線又は含酸素プラズマを前記有機半導体素子用基板に照射することで、基体の撥液部の一部を有機半導体層形成用溶液に対して親液性がある親液部に変性する（図２(2d)、図２(2e)）。上記により、親液部を有する基体と遮蔽層とソース電極及びドレイン電極で構成される有機半導体素子用基板を作製する。続いて、ソース電極及びドレイン電極を還元する（図２(2f)、図２(2g)）。続いて、遮蔽層を有機半導体素子用基板の撥液部上から除去する（図２(2h)）。次に、有機半導体素子用基板上に有機半導体層形成用溶液を塗布し、ソース電極及びドレイン電極に接する有機半導体層を形成する（図２(2i)）。続いて、有機半導体素子用基板に、有機半導体素子用基板のソース電極及びドレイン電極が形成されている側にゲート絶縁層を形成する（図２(2j)）。次に、ゲート絶縁層上に、ゲート電極を形成する（図２(2k)）。
【００１９】
図３は、本発明のボトムゲート・ボトムコンタクト型構造でソース電極及びドレイン電極が金又は白金である場合における有機半導体素子の製造方法の一例を示す工程図であり、基体の構成にゲート絶縁層とゲート電極が含まれる点以外は図１と同様である。
【００２０】
図４は、本発明のボトムゲートゲート・ボトムコンタクト型構造でソース電極及びドレイン電極の両方または一方に酸化還元電位が銀以下の金属が含まれている場合における有機半導体素子の製造方法の一例を示す工程図であり、基体の構成にゲート絶縁層とゲート電極が含まれる点以外は図２と同様である。
【００２１】
本発明によれば、有機半導体素子用基板の形成工程では、基体上の撥液部の一部を親液部に変性するときに、撥液性を維持したい部分が遮蔽層で覆われていて、保護されているので、有機半導体を高い精度で効率良くパターニングすることが可能になる。
Ａ．  以下、本発明の第一実施形態の有機半導体素子の製造方法における各工程について説明する。
１Ａ．有機半導体素子用基板の形成工程
有機半導体素子用基板の形成工程は、有機半導体材料を溶媒に含有させた有機半導体層形成用溶液に対して撥液性がある撥液部を有する基体と、前記基体上に形成されたソース電極及びドレイン電極と、前記基体の撥液部の一部上に形成された遮蔽層とを有し、前記ソース電極及び前記ドレイン電極は金又は／及び白金が含まれている有機半導体素子用基板上に、前記有機半導体素子用基板のソース電極及びドレイン電極が形成されている側から、紫外線又は含酸素プラズマを前記有機半導体素子用基板に照射して、前記基体の撥液部の一部を前記有機半導体層形成用溶液に対して親液性がある親液部に変性するものである。
【００２２】
１Ａ−１．有機半導体素子用基板
有機半導体素子用基板は、親液部を有する基体と遮蔽層とソース電極及びドレイン電極で少なくとも構成されている。
【００２３】
１Ａ−１−１．有機半導体材層形成用溶液
有機半導体層形成用溶液は、有機半導体材料を溶媒に含有させたものである。有機半導体材料を溶媒に含有させたとは、有機半導体材料の全てが溶媒に溶解している状態でも良いし、有機半導体材料の一部が溶媒に溶解せず分散している状態でも良いし、有機半導体材料の全てが溶媒に分散している状態でも良い。有機半導体層形成用溶液の有機半導体材料としては、ポリアセチレン誘導体、チオフェン環を有するポリチオフェン誘導体、ポリ（３−アルキルチオフェン）誘導体、ポリ（３，４−エチレンジオキシチオフェン）誘導体、ポリチエニレンビニレン誘導体、ベンゼン環を有するポリフェニレン誘導体、ポリフェニレンビニレン誘導体、窒素原子を有するポリピリジン誘導体、ポリピロール誘導体、ポリアニリン誘導体、ポリキノリン誘導体等の共役高分子化合物等が挙げられる。好ましくは、塗布形成に適しているポリチオフェン誘導体が良い。
【００２４】
有機半導体層形成用溶液の溶媒としては、有機半導体が含有すれば水、ジクロロメタン、トルエン、等、特に限定はされないが、有機半導体の溶解性が高い有機溶媒が好ましい。
【００２５】
有機半導体層形成用溶液の製造方法は、溶媒に有機半導体材料を加える方法や有機半導体材料に溶媒を加える方法等、一般的な溶液の製造方法であれば特に限定されない。
【００２６】
１Ａ−１−２．基体
基体は、有機半導体材料を溶媒に含有させた有機半導体層形成用溶液に対して撥液性がある撥液部を有するものである。
【００２７】
基体としては、樹脂、プラスチックフィルム、ガラス、石英、酸化アルミニウム、サファイア、チッ化珪素、炭化珪素等のセラミック基体、シリコン、ゲルマニウム、ガリウム砒素、ガリウム燐、ガリウム窒素等半導体基体、紙、不織布等を用いることができる。その中でも、撥液部は樹脂やプラスチックフィルムからなることが好ましい。樹脂としては、ポリエステル樹脂、ポリカーボネート樹脂、セルロース樹脂、ゼラチン、アクリル樹脂、ポリウレタン樹脂、ポリエチレン樹脂、ポリプロピレン樹脂、ポリスチレン樹脂、フェノキシ樹脂、ノルボルネン樹脂、エポキシ樹脂、塩化ビニル−酢酸ビニル共重合体、塩化ビニル樹脂、酢酸ビニル樹脂、酢酸ビニルとビニルアルコールの共重合体、部分加水分解した塩化ビニル−酢酸ビニル共重合体、塩化ビニル−塩化ビニリデン共重合体、塩化ビニル−アクリロニトリル共重合体、エチレン−ビニルアルコール共重合体、ポリビニルアルコール、塩素化ポリ塩化ビニル、エチレン−塩化ビニル共重合体、エチレン−酢酸ビニル共重合体等のビニル系重合体、ポリアミド樹脂、エチレン−ブタジエン樹脂、ブタジエン−アクリロニトリル樹脂等のゴム系樹脂、アルキド樹脂、フェノール樹脂、尿素樹脂、シリコーン樹脂、フッ素系樹脂等が挙げられる。また、プラスチックフィルムとしては、ポリエチレンテレフタレート（ＰＥＴ）、ポリエチレンナフタレート（ＰＥＮ）、ポリエーテルスルホン（ＰＥＳ）、ポリエーテルイミド、ポリエーテルエーテルケトン、ポリフェニレンスルフィド、ポリアリレート、ポリイミド、ボリカーボネート（ＰＣ）、セルローストリアセテート（ＴＡＣ）、セルロースアセテートプロピオネート（ＣＡＰ）等からなるフィルム等が挙げられる。さらに、屈曲が可能な程度の厚みを有するステンレス、アルミ等の金属からなる薄膜も用いることができる。また、基体は、基体の有機半導体素子を形成する面と反対側に基材を有していても良い。基材としては、上記の撥液部と同様の材料の他に屈曲が可能な程度の厚みを有するステンレス、アルミ等の金属からなる薄膜も用いることができる。好ましくは、基材にガラスを用いる場合に比べて軽量化を図ることができ、可搬性を高めることができるとともに、衝撃に対する耐性を向上できるプラスチックフィルムが好適である。また、プラスチックフィルムを基材として用いると、曲面形状を有するディスプレイ装置や電子機器への電界効果型トランジスタの組込みや一体化が可能となる。さらに、ボトムゲート型構造の場合には、基体はゲート絶縁層と兼ねていても良い。さらに、ゲート絶縁層の有機半導体素子を形成する面と反対側にゲート電極や基材を設けても良い。
【００２８】
１Ａ−１−３．撥液部
撥液部は、有機半導体材料を溶媒に含有させた有機半導体層形成用溶液に対して撥液性があるものである。撥液性としては、撥液部表面の２５℃での有機半導体層形成用溶液の溶媒の接触角が、有機半導体素子用基板の形成工程にて撥液部表面に形成される有機半導体層形成用溶液に対して親液性がある親液部表面の２５℃での有機半導体層形成用溶液の溶媒の接触角よりも大きいことが必要である。なぜならば、有機半導体層の形成工程で、有機半導体層をパターニングするために、有機半導体層形成用溶液を親液部上にのみ定着させる必要があるからである。好ましくは、撥液部表面の２５℃での有機半導体層形成用溶液の溶媒の接触角は、８０°以上であることが好ましく、特に１００°以上であることが好ましい。
【００２９】
なお、上記接触角は、例えば、基板上に１マイクロリットルの液体を滴下し、滴下した液滴の形状を側面より観測し、液滴と基板とのなす角を計測することにより測定することができる。このような測定は、例えば、井元製作所製接触角測定装置によって行うことができる。
【００３０】
撥液部の形態は、撥液部が基体の有機半導体層を形成する側に設けられている形態であれば、特に限定されない。例えば、基体全体が撥液性を有する材料である形態であっても良いし、基体の有機半導体層を形成する側の表面の一部に撥液性を有する材料が形成されている形態でも良い。
【００３１】
撥液部を有する基体の準備法としては、基体全体が撥液性を有する材料である形態である場合は、撥液性を有する材料を準備すれば良い。基体の有機半導体層を形成する側の表面の一部に撥液性を有する材料が形成されている形態の場合は、上記の基材上に撥液性を有する材料を形成すればよい。基材上に撥液性を有する材料を形成する方法は、基材上に撥液性を有する材料を形成できるのであれば特に限定されない。
【００３２】
撥液部の材料としては、上記の基体の材料を用いる事ができる。好ましくは、撥液性が高い、かつ、撥液性から親液性に変性されやすいため、アクリル樹脂、シリコーン樹脂、フッ素系樹脂が好ましい。
【００３３】
１Ａ−１−４．遮蔽層
遮蔽層は、撥液部を親液部に変性させる際に撥液性を維持したい基体上の領域に設けるものである。また、遮蔽層の位置は、基体上のソース電極及びドレイン電極に離れて隣接している。遮蔽層としては、撥液部を親液部に変性させる際に、後述する物理的手法や化学的手法に安定であるものであれば、金属、樹脂等、特に限定されないが、好ましくは、取り扱いがし易すいため、フォトレジストが良い。
【００３４】
遮蔽層に金属を用いる場合、材料に特に限定は無いが、Ｃｕ、Ａｇ、Ａｌ、Ｚｎ、Ｗ，Ｍｏ，Ｖ，Ｃｒ，Ｎｉ、Ｍｎ，Ｃｏ等を１種類以上含む金属粒子、もしくは金属酸化物粒子などが挙げられる。基体上に金属を形成する方法としては、スパッタ法や蒸着法で金属を蒸着させ、エッチング等によりパターニングをする。
【００３５】
遮蔽層に樹脂を用いる場合、上記の基体と同様の材料を用いることができる。好ましくは、耐久性が高いため、フェノール樹脂、エポキシ樹脂、尿素樹脂、アルキド樹脂等の熱硬化性樹脂が良い。基材上に樹脂を形成する方法としては、上記の撥液部と同様な方法を用いることができる。
【００３６】
遮蔽層にフォトレジストを用いる場合、ポジ型フォトレジストおよびネガ型フォトレジストのいずれであってもよい。中でも、後述の遮蔽層を除去する工程でのフォトレジストの除去し易さを考慮すると、ポジ型フォトレジストが好ましい。フォトレジストとしては、一般的なものを用いることができる。中でも、フォトレジストがフッ素基を含む界面活性剤を含有することが好ましい。このようなフォトレジストであれば、フォトレジストの表面張力を効果的に低減することが可能なため、撥液部表面の撥液性が高くとも、撥液部上にフォトレジストを良好に塗布することができるからである。フッ素基を含む界面活性剤としては、フォトレジストに対して可溶であれば特に限定されるものではなく、高分子系および低分子系のいずれも用いることができ、一般的なフッ素系界面活性剤を使用することができる。
【００３７】
また、フォトレジストは、撥液部表面のフォトレジストの接触角が１５°以下となるものであることが好ましく、中でも１０°以下となるものであることが好ましい。上記接触角が上記範囲であれば、撥液部上にフォトレジストを良好に塗布することができるからである。
【００３８】
基体上にフォトレジストを形成する方法としては、基体上にフォトレジストを形成することができる方法であれば特に限定されるものではないが、通常、基体上にフォトレジストを塗布し、パターニングして、フォトレジストを形成する方法が用いられる。
【００３９】
フォトレジストの塗布方法としては、撥液部上に塗布することができる方法であれば特に限定されるものではなく、例えば、スピンコート、キャスティング、ディップコート、バーコート、ブレードコート、ロールコート、グラビアコート、スプレーコート、フレキソ印刷等が用いられる。
【００４０】
フォトレジストの膜厚は、後述の第４工程で撥液部を保護できる厚みであれば特に限定されるものではない。
【００４１】
フォトレジストのパターニングは、通常、フォトレジストをパターン露光し、現像する方法が用いられる。フォトレジストをパターン露光する方法としては、例えば、フォトマスクを介して露光する方法、レーザー描画法など、一般的な方法を用いることができる。フォトレジストを現像する方法としては、例えば現像液を用いる方法を適用することができる。現像液としては、一般的に使用されている有機アルカリ系現像液を使用できる。また、現像液として、無機アルカリ系現像液や、水溶液を使用することもできる。フォトレジストを現像した後は、水で洗浄するのが好ましい。フォトレジストパターンは、所望の親液部を形成することができるパターンであれば特に限定されるものではなく適宜選択される。
【００４２】
１Ａ−１−５．親液部
親液部は、有機半導体層形成用溶液に対して親液性があるものである。親液性としては、親液部表面の２５℃での有機半導体層形成用溶液の溶媒の接触角が、第３工程前の撥液部表面の２５℃での有機半導体層形成用溶液の溶媒の接触角よりも大きいことが必要である。なぜならば、有機半導体層の形成工程で、有機半導体層をパターニングするために、有機半導体層形成用溶液を親液部上にのみ定着させる必要があるからである。好ましくは、親液部表面の２５℃での有機半導体層形成用溶液の溶媒の接触角は、３０°以下であることが好ましく、１０°以下であることがより好ましく、５°以下であることがさらに好ましい。また、親液部表面の２５℃での有機半導体層形成用溶液の溶媒の接触角と、第３工程前の撥液部表面の２５℃での機半導体層形成用溶液の溶媒の接触角との差は、５０°以上であることが好ましく、より好ましくは７０°以上、さらに好ましくは８０°以上であり、特に好ましくは９０°以上である。上記親液部の接触角および上記撥液部の接触角の差が上述の範囲であることにより、有機半導体素子を製造する場合に、有機半導体層形成用溶液をより選択性高く親液部上に付与させることができ、高精度で有機半導体層を形成することが可能になるからである。
【００４３】
なお、上記接触角は、例えば、基板上に１マイクロリットルの液体を滴下し、滴下した液滴の形状を側面より観測し、液滴と基板とのなす角を計測することにより測定することができる。このような測定は、例えば、井元製作所製接触角測定装置によって行うことができる。
【００４４】
基体の撥液部の一部を有機半導体層形成用溶液に対して親液性がある親液部にする方法は、紫外線及び／又は含酸素プラズマを照射する方法を用いる。紫外線及び／又は含酸素プラズマを照射する方法は、撥液部の表面エネルギーをとりわけ高くすることができるため、濡れ性を向上させる方法として好適である。紫外線及び／又は含酸素プラズマを照射することで、撥液部表面の粗さを大きくする及び／又は撥液部表面の官能基に極性基を修飾させるため、撥液部を親液部に変性することができる。大気下、真空中に酸素充填した状態下等の酸素雰囲気下で紫外線を照射すると、オゾンが発生し撥液部表面の官能基にヒドロキシル基等の極性基を修飾させることができ、撥液部を親液部へ変性することが可能となる。紫外線は、近紫外線、真空紫外線、極紫外線等の波長が１ｎｍ〜３８０ｎｍの光であれば特に限定されない。その中でも、真空紫外線が好ましい。真空紫外線はエネルギーが高く、より効果的に酸素の活性種を発生させることが可能であり、短時間で効率良く撥液部表面を親液部に変性することができるからである。さらに、真空紫外線の波長は、撥液部表面を親液部に変性することができる波長であればよく、撥液部の材料の種類に応じて適宜選択される。通常は、１００ｎｍ〜２５０ｎｍの範囲内であることが好ましく、中でも１５０ｎｍ〜２００ｎｍの範囲内であることが好ましい。波長が上記範囲よりも長いと、酸素ラジカルの発生効率が低くなり、撥液部の材料の種類によっては感度が低くなってしまう場合があるからである。また、波長が上記範囲よりも短いと、安定した真空紫外線の照射が困難となる可能性があるからである。真空紫外線の照射に用いることできる光源としては、例えば、エキシマランプ、低圧水銀ランプ、その他種々の光源を挙げることができる。真空紫外線の照射量としては、撥液部の材料の種類に応じて適宜調整される。
【００４５】
１Ａ−１−６．ソース電極及びドレイン電極
ソース電極及びドレイン電極の材料としては、金又は／及び白金が用いられる。金又は／及び白金を用いる利点は、紫外線又は含酸素プラズマを照射する際に、金及び白金が酸化されないからである。紫外線又は含酸素プラズマを照射する際に金及び白金が酸化されないことにより、有機半導体素子として機能しなくなることを防ぐことができる。
【００４６】
ソース電極及びドレイン電極の形成方法は、プラズマＣＶＤ法、熱ＣＶＤ法、レーザーＣＶＤ法等のＣＶＤ法、真空蒸着法、スパッタリング法、イオンプレーティング法等のＰＶＤ法、電解メッキ法、浸漬メッキ法、無電解メッキ法、ゾルゲル法、有機金属分解（ＭＯＤ）法などによって基体上に形成すれば特に限定されない。また、ソース電極及びドレイン電極は、フォトリソ法等でパターニングする場合もある。また、ソース電極及びドレイン電極は、互いに離れているが、離れる距離は特に限定されない。また、ソース電極及びドレイン電極は、基体を半導体素子の形成方向から見た断面では遮蔽層と接触していても良いが、基体を半導体素子の形成方向の垂直方向から見た断面では遮蔽層から離れて形成するが、離れる距離は特に限定されない。
【００４７】
ソース電極及びドレイン電極の形成は、遮蔽層を形成する前でも遮蔽層を形成した後でも良い。好ましくは、ソース電極及びドレイン電極の形成の際に遮蔽層にダメージを与えない方が好ましいため、ソース電極及びドレイン電極の形成は遮蔽層を形成する前が良い。
２Ａ．有機半導体層の形成工程
本発明の有機半導体層の形成工程は、遮蔽層を有機半導体素子用基板の基体上から除去し、有機半導体素子用基板上に有機半導体層形成用溶液を塗布し、ソース電極及びドレイン電極に接する有機半導体層を形成するものである。
【００４８】
２Ａ−１．遮蔽層の除去
遮蔽層を除去する方法は、遮蔽層を形成した材料で決まるので特に限定されない。例えば、フォトレジストパターンを用いるのであれば剥離液で除去すればよい。また、金属膜パターンを用いるのであれば、エッチャントで除去すれば良い。
【００４９】
２Ａ−２．有機半導体層形成用溶液の塗布方法
親液部上に有機半導体層形成用溶液を塗布する方法としては、有機半導体層形成用溶液を塗布することができる方法であれば特に限定されるものではなく、例えば、ディップコート、バーコート、ＬＢ、ロールコート、スプレーコート、ダイコート、ビードコート、スピンコート、インクジェット、ディスペンサ、キャスト、ブレードコート、フレキソ印刷、グラビア印刷等を挙げることができる。
【００５０】
本発明の有機半導体層のパターニング方法では、親液部上にのみ定着するような有機半導体層形成用溶液を親液部と撥液部に分けられた基体に塗布するため、簡便にパターニングすることができる。
【００５１】
本発明においては、遮光層を除去したあとに有機半導体層を形成することが好ましい。なぜならば、遮光層を除去する前に有機半導体層を形成すると有機半導体層形成用材料が遮蔽層に付着するが、遮蔽層は除去するため遮蔽層に付着した有機半導体層形成用材料は再利用することができない。一方、本発明のように、遮光層を除去したあとに有機半導体層を形成すると、有機半導体層形成用材料は、親液部以外ではじかれるため回収することができ、再利用することができる。上記のように、遮光層に付着する有機半導体層形成用材料を減らすことで、有機半導体層形成用材料を効率よく利用できる。
【００５２】
２Ａ−３．ゲート絶縁層及びゲート電極
本発明の製造方法は、有機半導体素子用基板の形成工程及び有機半導体層の形成工程からなるが、下記のゲート絶縁層及びゲート電極の形成工程を含んでいてもよい。
【００５３】
トップゲート・ボトムコンタクト構造及びトップゲート・トップコンタクト構造の有機半導体素子の製造方法において、有機半導体層の形成工程のあとに、ゲート絶縁層及びゲート電極の形成工程がある場合も考えられる。ゲート絶縁層及びゲート電極の形成工程は、少なくともソース電極及びドレイン電極の間の有機半導体層を覆うようにゲート絶縁層を形成し、ゲート絶縁層上にゲート電極を形成するものである。例えば、有機半導体素子用基板に、有機半導体素子用基板のソース電極及びドレイン電極が形成されている側にスピンコート法でゲート絶縁層材料を形成し、フォトマスクを介して露光し、加熱硬化して、ゲート絶縁層を形成する。次に、ゲート絶縁層上に、メタルマスクを介してゲート電極材料を蒸着し、フォトリソ法でパターニングすることでゲート電極を形成する方法が挙げられる。
【００５４】
ボトムゲート・ボトムコンタクト型構造及びボトムゲート・トップコンタクト型構造の有機半導体素子の製造方法において、基体中にゲート絶縁層及びゲート電極を形成するゲート絶縁層及びゲート電極の形成工程がある場合も考えられる。例えば、基板上に、メタルマスクを介してゲート電極材料を蒸着し、フォトリソ法でパターニングすることでゲート電極を形成する。次に、スピンコート法でゲート絶縁層材料を形成し、フォトマスクを介して露光し、加熱硬化して、ゲート絶縁層を形成することで基体中にゲート絶縁層及びゲート電極を形成することげできる。
【００５５】
ゲート絶縁層材料は、ポリエステル樹脂、ポリカーボネート樹脂、セルロース樹脂、ゼラチン、アクリル樹脂、ポリウレタン樹脂、ポリエチレン樹脂、ポリプロピレン樹脂、ポリスチレン樹脂、フェノキシ樹脂、ノルボルネン樹脂、エポキシ樹脂、塩化ビニル−酢酸ビニル共重合体、塩化ビニル樹脂、酢酸ビニル樹脂、酢酸ビニルとビニルアルコールの共重合体、部分加水分解した塩化ビニル−酢酸ビニル共重合体、塩化ビニル−塩化ビニリデン共重合体、塩化ビニル−アクリロニトリル共重合体、エチレン−ビニルアルコール共重合体、ポリビニルアルコール、塩素化ポリ塩化ビニル、エチレン−塩化ビニル共重合体、エチレン−酢酸ビニル共重合体等のビニル系重合体、ポリアミド樹脂、エチレン−ブタジエン樹脂、ブタジエン−アクリロニトリル樹脂等のゴム系樹脂、シリコーン樹脂、フッ素系樹脂等を挙げることができる。ゲート電極材料は、導電性があれば特に限定されるものではないが、Ａｕ、Ｃｕ、Ａｇ、ＩＴＯ、Ｐｔ等の金属粒子もしくは金属酸化物粒子、グラフェン、カーボンナノチューブ等の炭素材料、ＰＥＤＯＴ／ＰＳＳ等の導電性高分子材料などが挙げられる。
【００５６】
ボトムゲート・ボトムコンタクト型構造の有機半導体素子の製造方法において、基体にゲート絶縁層及びゲート電極が含まれている場合も考えられる。基体にゲート絶縁層及びゲート電極が含まれている場合のゲート絶縁層及びゲート電極の形成工程は、基材を準備し、基材上にゲート電極を形成し、ゲート電極を覆うように撥液性を有するゲート絶縁層を形成するものである。基材は、上記したものを好適に使うことが出来る。
３Ａ．有機半導体素子の構造
本発明の有機半導体素子の構造を説明する。本発明の有機半導体素子は、基体、ソース電極、ドレイン電極、有機半導体層、ゲート絶縁層、ゲート電極で構成される。なお、ゲート絶縁層とゲート電極は型によって適宜配置される。例えば、トップゲート・ボトムコンタクト型構造及びトップゲート・トップコンタクト型構造では、有機半導体層上にゲート絶縁層及びゲート電極が配置される。また、ボトムゲート・ボトムコンタクト型構造及びボトムゲート・トップコンタクト型構造では、基体の一部にゲート絶縁層及びゲート電極が配置される。
【００５７】
有機半導体素子がゲート電極及びドレイン電極の形成時に用いられるエッチャントによって破壊される可能性があるため、トップゲート・ボトムコンタクト型構造又はボトムゲート・ボトムコンタクト型構造が好ましい。
Ｂ．以下、本発明の第二実施形態の有機半導体素子の製造方法における各工程について説明する。
１Ｂ．有機半導体素子用基板の形成工程
有機半導体素子用基板の形成工程は、有機半導体材料を溶媒に含有させた有機半導体層形成用溶液に対して撥液性がある撥液部を有する基体と、前記基体上に形成されたソース電極及びドレイン電極と、前記基体の撥液部の一部上に形成された遮蔽層とを有し、前記ソース電極及び前記ドレイン電極の両方または一方に酸化還元電位が銀以下の金属が含まれている有機半導体素子用基板上に、酸素を含む雰囲気下で、前記有機半導体素子用基板のソース電極及びドレイン電極が形成されている側から、紫外線又は含酸素プラズマを前記有機半導体素子用基板に照射して、前記基体の撥液部の一部を前記有機半導体層形成用溶液に対して親液性がある親液部に変性するものである。
【００５８】
１Ｂ−１．有機半導体素子用基板
有機半導体素子用基板は、ソース電極及びドレイン電極の両方または一方に酸化還元電位が銀以下の金属が含まれている点と酸素を含む雰囲気下で紫外線又は含酸素プラズマを有機半導体素子用基板に照射する点以外は、１Ａ−１．に記載の構成と同じである。
【００５９】
１Ｂ−１−１．ソース電極及びドレイン電極
ソース電極及びドレイン電極は、両方または一方に酸化還元電位が銀以下の金属が含まれている。酸化還元電位が銀以下の金属としては、例えば、銀、銅、ビスマス、アンチモン、鉛、スズ、ニッケル、コバルト、カドミウム、鉄、クロム、亜鉛、タンタル、マンガン等が挙げられる。その中でも、良好な電気伝導度を有し、入手のしやすい銀が好ましい。また、酸化還元電位が銀以下の金属とは、単体の金属だけでなく、合金等も含む概念である。また、合金が、酸化還元電位が銀より大きい金属単体を含んでいて酸化還元電位が銀以下の金属単体を含んでいる場合も、酸化還元電位が銀以下の金属を含むという概念の範疇である。酸化還元電位が銀以下の金属に含まれる合金としては、ＡＰＣ合金（ＡｇＰｄＣｕ合金）が、良好な電気伝導度を有するので特に好ましい。一般に酸化還元電位が銀以下の金属は、金及び白金よりも格段に価格が安いため、酸化還元電位が銀以下の金属を用いることで部材コストを削減することができる。ただし、酸化還元電位が銀以下の金属は、紫外線や含酸素プラズマによって酸化されるため後述の還元工程が必要になる。なお、銀の酸化還元電位は、０．７９９Ｖである。
２Ｂ．ソース電極及びドレイン電極の還元工程
ソース電極及びドレイン電極の還元工程は、ソース電極及びドレイン電極に含まれている酸化還元電位が銀以下の金属を還元するものである。
【００６０】
２Ｂ−１．還元方法
還元方法は、酸化還元電位が銀以下の金属を還元できる方法であれば、加熱による還元や還元剤による還元等、特に限定されない。
【００６１】
加熱による還元方法は、有機半導体素子用基板を酸化還元電位が銀以下の金属の酸化物の分解する温度で加熱するものである。加熱による還元は、工程が少ないため製造コストを抑えることができる。
【００６２】
還元剤による還元方法は、気体や液体や固体等の種々の状態の還元剤を酸化されたソース電極及びドレイン電極に含まれている酸化還元電位が銀以下の金属と接触させるものであれば特に限定されない。好ましくは、金属酸化物を均一に還元することが容易な、水素プラズマ雰囲気下で還元処理を行う還元方法や、水素、一酸化炭素等、もしくは水素、一酸化炭素を窒素、ヘリウム、アルゴン等の不活性ガスで希釈した還元ガスを用い、該還元ガス雰囲気下で還元を行う還元方法を好適に用いることができる。還元ガスは１種の還元ガスを単独で使用してもよく、２種以上のガスを混合して用いることとしてもよい。
【００６３】
還元剤による還元は、単体、水素化物、酸化物等の種々の還元剤を用いることができる。また、還元剤は、酸化還元電位がソース電極及びドレイン電極に含まれている酸化還元電位が銀以下の金属よりも小さければ特に限定されない。単体としては、水素、炭素、りん、ナトリウム、マグネシウム、金属のアマルガム等が挙げられる・水素化物としては、ヨウ化水素、硫化水素、アンモニアとその誘導体、リン化水素、水素化砒素等が挙げられる。酸化物としては、一酸化炭素、二酸化硫黄、三酸化リン、亜ヒ酸、亜リン酸、亜硝酸、亜硫酸等が挙げられる。還元剤による還元は、加熱分解する温度が高い酸化物を効果的に還元することができる。
３Ｂ．有機半導体層の形成工程
有機半導体層の形成工程は、２Ａ．と同様の方法で行う。
４Ｂ．有機半導体素子の構造
有機半導体素子の構造は、３Ａ．と同様な構造を取ることが出来る。
５．用途
本発明の有機半導体素子の製造方法により製造される有機半導体素子の用途としては、例えば、液晶表示装置、電気泳動表示装置、有機ＥＬ表示装置等を挙げることができる。
【実施例】
【００６４】
以下に実施例を示し、本発明をさらに詳細に説明する。
【実施例１】
【００６５】
以下に記すトップゲート・ボトムコンタクト型の有機半導体素子を作製した。二酸化ケイ素からなるガラス（厚さ；０．７ｍｍ）上に撥液性のアクリルシリコーン樹脂（信越化学製、KP-５４５）をスピンコートし、オーブン（ＥＳＰＥＣ製  クリーンオーブン）で１５０℃で３０分間加熱硬化させることで基体（厚さ；５μｍ）を形成した。この基体表面に２５℃のトリクロロベンゼンを１．２μリットル滴下し、液滴の左右端点と頂点を結ぶ直線の固体表面に対する角度から接触角を求める方法であるθ／２法にて接触角測定を行った結果、接触角は９８．０°であった。
【００６６】
次いで基体全面上にＡｕ（４０ｎｍ）を真空蒸着法（ＵＬＶＡＣ製  真空蒸着装置）で成膜し金色の膜としてＡｕ膜を得た。このＡｕ膜上にポジ型のフォトレジスト（AZエレクトロニックマテリアルズ社製、AZ-５２０６）をスピンコートで成膜し、フォトマスクを介して露光をし、次いで水酸化テトラメチルアンモニウム水溶液（濃度２．３８％）での現像でフォトレジストをパターニングした。この基板をエッチャントへ投入することで、エッチングをした。続いてＡｕ上に残ったフォトレジストを剥離し、Ａｕからなるソース電極及びドレイン電極を形成した。
【００６７】
このソース電極及びドレイン電極を含む基板表面にポジ型のフォトレジスト（AZエレクトロニックマテリアルズ社製、AZ-５２０６）をスピンコートし、フォトマスクを介しての露光をし、次いで水酸化テトラメチルアンモニウム水溶液（濃度２．３８％）での現像により、フォトレジストのパターンを形成した。このフォトレジストのパターンはソース電極及びドレイン電極近傍のフォトレジストが除去され、電極付近はＡｕとその下の基体がむき出しとなったものであった。この状態で電極が形成された側の基体に向けて真空紫外線（波長１７２ｎｍ、照度３ｍＷ／ｃｍ２ ）を６０秒間照射し、フォトレジストの付いていないソースおよびドレイン電極付近を親液化させた。これにより照射領域の撥液部は親液部に変性された。なお、親液部上に２５℃のトリクロロベンゼンを１．２μリットル滴下し、θ／２法にて接触角測定を行った結果、接触角は５°以下であった。
【００６８】
次に、上記のフォトレジストを剥離除去（東京応化工業製  剥離液１０６）した。次に、有機半導体であるポリチオフェンをトリクロロベンゼンに０．２ｗｔ％の濃度で溶解させた溶液を親液化したソース電極及びドレイン電極近傍にインクジェット塗布し、１５０℃のホットプレート上に１０分置くことで乾燥させた。このとき顕微鏡観察からポリチオフェンからなる有機半導体層（厚さ；４０ｎｍ）がソース電極及びドレイン電極近傍の親液部上のみに形成されており、フォトレジストの裏返しとなる形状にパターニングされていることを確認した。
【００６９】
次に、ポリチオフェンをパターニングした側の基体上に樹脂（信越化学製、KP-５４５）をスピンコートし、露光と加熱硬化によりゲート絶縁層（厚さ；1 μｍ）を形成した。さらにゲート絶縁層上にメタルマスクを介してＡｌを蒸着してゲート電極を形成し、トップゲート・ボトムコンタクト型の有機半導体素子を完成させた。
【００７０】
作製した有機半導体素子をソース・ドレイン電圧−５０V、ゲート電圧を２０ V〜−５０ Vで変化させて電流−電圧特性を測定した結果、トランジスタの移動度は０．１ｃｍ2 ／Ｖｓと見積もられた。電流−電圧特性の測定は真空中、遮光下で測定を行った。また、ソース・ドレイン電圧およびゲート電圧に−５０Ｖを１０００秒間印加し、ソース・ドレイン電流の変化を観測するバイアスストレス試験を行った。結果、１０００秒後ではソース電極とドレイン電極間の電流は８５％維持された。
【実施例２】
【００７１】
基体を準備する部分までは実施例１と同様の操作を行った。
【００７２】
基体全面上にＡｇ（４０ｎｍ）をスパッタ法で成膜し白銀色の膜としてＡｇ膜を得た。このＡｇ膜上にポジ型のフォトレジスト（AZエレクトロニックマテリアルズ社製、AZ-５２０６）をスピンコートで成膜し、フォトマスクを介して露光装置（清和光学製  マスクアライナー）で露光をし、次いで水酸化テトラメチルアンモニウム水溶液（濃度２．３８％）での現像でフォトレジストをパターニングした。この基板をエッチャントへ投入することで、エッチングをした。続いてＡｇ上に残ったフォトレジストを剥離し、Ａｇからなるソース電極及びドレイン電極を形成した。
【００７３】
このソース電極及びドレイン電極を含む基板表面にポジ型のフォトレジスト（AZエレクトロニックマテリアルズ社製、AZ-５２０６）をスピンコートし、フォトマスクを介しての露光をし、次いで水酸化テトラメチルアンモニウム水溶液（濃度２．３８％）での現像により、フォトレジストのパターンを形成した。このフォトレジストのパターンはソース電極及びドレイン電極近傍のフォトレジストが除去され、電極付近はＡｇとその下の撥液部がむき出しとなったものであった。この状態で電極が形成された側の基体に向けて真空紫外線（波長１７２ｎｍ、照度３ｍＷ／ｃｍ２ ）を６０秒間照射し、フォトレジストの付いていないソースおよびドレイン電極近傍を親液部に変性させた。これにより照射領域の撥液部は親液部に変性されるが、同時にソース電極及びドレイン電極であるＡｇは黒褐色となった。白銀色が黒褐色と変化したので、ＡｇがＡｇ2Ｏになったと推定される。なお、親液部上に２５℃のトリクロロベンゼンを１．２μリットル滴下し、θ／２法にて接触角測定を行った結果、接触角は５°以下であった。
【００７４】
この基板を１５０℃のオーブン内で３０分間加熱し、酸化銀を酸素と銀へ熱分解することで黒褐色のＡｇ2Ｏを白銀色のＡｇへと還元した。
【００７５】
次に、上記のフォトレジストを剥離除去（東京応化工業製  剥離液１０６）した。ここで、フォトレジストの付着していた部分は撥液性のままである。そのため、基板面内に塗れ性の差を持つパターンを作製することができた。
【００７６】
次に、有機半導体であるポリチオフェンをトリクロロベンゼンに０．２ｗｔ％の濃度で溶解させた溶液を親液化したソース電極及びドレイン電極近傍にインクジェット塗布（富士フィルム製  Ｄｉｍａｔｉｘ）し、１５０℃のホットプレート上に１０分置くことで乾燥させた。このとき顕微鏡観察からポリチオフェンからなる有機半導体層（厚さ；４０ｎｍ）がソース電極及びドレイン電極近傍の親液部上のみに形成されており、フォトレジストの裏返しとなる形状にパターニングされていることを確認した。
【００７７】
次に、ポリチオフェンをパターニングした側の基体上に樹脂（信越化学製、KP-５４５）をスピンコートし、露光と加熱硬化によりゲート絶縁層（厚さ；1 μｍ）を形成した。さらにゲート絶縁層上にメタルマスクを介してＡｌを蒸着してゲート電極を形成し、トップゲート・ボトムコンタクト型の有機半導体素子を完成させた。
【００７８】
作製した有機半導体素子をソース・ドレイン電圧−５０V、ゲート電圧を２０ V〜−５０ Vで変化させて電流−電圧特性を測定した結果、トランジスタの移動度は０．１ｃｍ2 ／Ｖｓと見積もられた。電流−電圧特性の測定は真空中、遮光下で測定を行った。また、ソース・ドレイン電圧およびゲート電圧に−５０Ｖを１０００秒間印加し、ソース・ドレイン電流の変化を観測するバイアスストレス試験を行った。結果、１０００秒後ではソース電極とドレイン電極間の電流は８５％維持され、良好なバイアスストレス耐性を示した。
【実施例３】
【００７９】
フォトレジストのパターンを形成する部分までは実施例２と同様の操作を行った。
【００８０】
電極が形成された側の基体に向けて含酸素プラズマを照射し、フォトレジストの付いていないソースおよびドレイン電極近傍を親液部に変性させた。これにより照射領域の撥液部は親液部に変性されるが、同時にソース電極及びドレイン電極であるＡｇは黒褐色となった。白銀色が黒褐色と変化したので、ＡｇがＡｇ2Ｏになったと推定される。
【００８１】
含酸素プラズマを照射後、基板を５０℃に加熱したアルカリ溶液中に投入し、次いで、基板上にホルムアルデヒドの濃度が３８％のホルマリンを滴下してＡｇ2ＯをＡｇに還元した。次に、上記のフォトレジストを剥離除去した。ここで、フォトレジストの付着していた部分は撥液性のままである。そのため、基体面内に塗れ性の差を持つパターンを作製することができた。次に、有機半導体であるポリチオフェンをトリクロロベンゼンに０．２ｗｔ％の濃度で溶解させた溶液を親液化したソース電極及びドレイン電極近傍にインクジェット塗布し、１５０℃のホットプレート上に１０分置くことで乾燥させた。このとき顕微鏡観察からポリチオフェンからなる有機半導体層（厚さ；４０ｎｍ）がソース電極及びドレイン電極近傍の親液部上のみに形成されており、フォトレジストの裏返しとなる形状にパターニングされていることを確認した。
【００８２】
次に、ポリチオフェンをパターニングした側の基体上に樹脂（信越化学製、KP-５４５）をスピンコートし、露光と加熱硬化によりゲート絶縁層（厚さ；1 μｍ）を形成した。さらにゲート絶縁層上にメタルマスクを介してＡｌを蒸着してゲート電極を形成し、トップゲート・ボトムコンタクト型の有機半導体素子を完成させた。
【００８３】
作製した有機半導体素子をソース・ドレイン電圧−５０V、ゲート電圧を２０ V〜−５０ Vで変化させて電流−電圧特性を測定した結果、トランジスタの移動度は０．１ｃｍ2 ／Ｖｓと見積もられた。電流−電圧特性の測定は真空中、遮光下で測定を行った。また、ソース・ドレイン電圧およびゲート電圧に−５０Ｖを１０００秒間印加し、ソース・ドレイン電流の変化を観測するバイアスストレス試験を行った。結果、１０００秒後ではソース電極とドレイン電極間の電流は６０％維持され、良好なバイアスストレス耐性を示した。
【比較例】
【００８４】
真空紫外線を照射する部分までは実施例２と同様の操作を行った。
【００８５】
次に、フォトレジストを剥離除去（東京応化工業製  剥離液１０６）した。次に、ポリチオフェンをトリクロロベンゼンに０．２ｗｔ％の濃度で溶解させた溶液を親液部に変性したソース電極及びドレイン電極近傍にインクジェット塗布し、１５０℃のホットプレート上に１０分置くことで膜を乾燥させた。このとき顕微鏡観察からポリチオフェンの膜（４０ｎｍ）がソース電極及びドレイン電極近傍の親液部上のみに形成されており、フォトレジスト膜の裏返しとなる形状にパターニングされていることを確認した。
【００８６】
ポリチオフェンのパターニングが完成した基体上に樹脂（信越化学製、KP-５４５）をスピンコートし、UV露光と加熱硬化によりゲート絶縁層（厚さ；1 μｍ）を形成した。さらにゲート絶縁層上にメタルマスクを介してＡｌを蒸着してゲート電極を形成し、トップゲート・ボトムコンタクト型の有機半導体素子を完成させた。
【００８７】
作製した有機半導体素子をソース・ドレイン電圧−５０V、ゲート電圧を２０ V〜−５０ Vで変化させて電流−電圧特性を測定したが、電極が酸化されていることから電気特性を得ることができなかった。
【符号の説明】
【００８８】
１  …  基体
２  …  撥液部
３  …  ソース電極
４  …  ドレイン電極
５  …  遮蔽層
６  …  有機半導体素子用基板
７  …  親液部
８  …  有機半導体層
９  …  ゲート絶縁層
１０  …  ゲート電極
１１  …  基材
１２  …  紫外線又は含酸素プラズマ
１３  …  酸化されたソース電極
１４  …  酸化されたドレイン電極
【図１】
0005737505.tif 000002
【図２】
0005737505.tif 000003
【図３】
0005737505.tif 000004
【図４】
0005737505.tif 000005